(57)【要約】【課題】  十分な耐熱保管性が得られるトナーを使用した場合にも、画像支持体に付与される圧力が軽減されながら高い定着性が得られ、さらに、形成される可視画像においてエッジ部の画像ずれなどの画像不良が発生しない圧力定着方式の画像形成方法の提供。【解決手段】  画像形成方法は、粘着性物質を含有するコア−シェル構造のトナー粒子よりなるトナーにより、誘電体ドラム上にトナー像を形成する工程と、トナー粒子のシェル層を第１の加圧ローラによって予備破断処理する第１の加圧工程と、前記第１の加圧工程において予備破断処理されたトナー粒子によるトナー像を第２の加圧ローラによって画像支持体上に転写および定着させる転写／定着工程とを経る方法であって、誘電体ドラムの表面粗さＲａが０．２〜１．０μｍであると共に第１の加圧ローラの表面粗さＲａが０．５μｍ以下であり、トナー粒子の平均円形度が０．８５〜０．９４であることを特徴とする。【選択図】  図１
2011128410.tif 000002
【特許請求の範囲】
【請求項１】
粘着性物質を含有するコア粒子およびこのコア粒子を被覆するシェル層からなるコア−シェル構造のトナー粒子よりなるトナーにより、誘電体ドラム上にトナー像を形成する工程と、当該トナー像を形成するトナー粒子のシェル層を、前記誘電体ドラムに対接配置されてなる第１の加圧ローラによって予備破断処理する第１の加圧工程と、前記第１の加圧工程において予備破断処理されたトナー粒子によるトナー像を、前記誘電体ドラムに対接配置されてなる第２の加圧ローラによって画像支持体上に転写および定着させる転写／定着工程とを経る画像形成方法であって、
前記誘電体ドラムの表面粗さＲａが０．２〜１．０μｍであると共に前記第１の加圧ローラの表面粗さＲａが０．５μｍ以下であり、
前記トナー粒子の平均円形度が０．８５〜０．９４であることを特徴とする画像形成方法。
【請求項２】
第１の加圧ローラの誘電体ドラムに対する押圧力が線圧１〜１０ｋｇ／ｃｍであることを特徴とする請求項１に記載の画像形成方法。
【請求項３】
第２の加圧ローラの誘電体ドラムに対する押圧力が線圧３〜１３ｋｇ／ｃｍであることを特徴とする請求項１または請求項２に記載の画像形成方法。
【請求項４】
前記粘着性物質が、ガラス転移点温度（Ｔｇ）が−３０℃〜５℃の範囲にあるものであることを特徴とする請求項１〜請求項３のいずれかに記載の画像形成方法。
【請求項５】
前記トナー粒子のコア粒子における前記粘着性物質の含有割合が１０〜３０質量％であることを特徴とする請求項１〜請求項４のいずれかに記載の画像形成方法。
【請求項６】
前記粘着性物質が、スチレン−アクリル系樹脂またはエチレン−酢酸ビニル共重合体樹脂（ＥＶＡ）であることを特徴とする請求項１〜請求項５のいずれかに記載の画像形成方法。
【請求項７】
前記トナー粒子のコア粒子において、シリコーンオイルが２〜２０質量％含有されていることを特徴とする請求項１〜請求項６のいずれかに記載の画像形成方法。
【請求項８】
前記シェル層が、ガラス転移点温度（Ｔｇ）が６０℃以上の樹脂よりなることを特徴とする請求項１〜請求項７のいずれかに記載の画像形成方法。
【発明の詳細な説明】
【技術分野】
【０００１】
本発明は、誘電体ドラム上に形成されたトナー像を、圧力によって画像支持体に転写および定着する画像形成方法に関する。
【背景技術】
【０００２】
近年、地球温暖化防止の観点から、種々の分野で省エネルギー化が検討されており、画像形成装置などの情報機器においても、待機時の省電力化など低エネルギーで使用できるよう取り組みが進められてきており、一方では、最もエネルギーを消費する定着工程において、定着温度を低減するなどの検討がなされている。定着温度の低減化が図られることにより、定着自体に要するエネルギーが抑制される上に、ウォームアップタイム（ＷＵＴ）の短縮にも繋がる。
そして、定着温度の低減化の究極目標は、熱をまったく用いずに加圧力のみによって定着を行う圧力定着方式にあり、その検討は以前からなされていた（例えば、特許文献１〜３参照。）。
【０００３】
しかしながら、トナー粒子は現像器内における撹拌による破損を防止するために硬い殻で覆われるなどある程度の強度を有するよう設計されているところ、熱および圧力を付与する定着方法においてはトナー粒子が熱によって溶融変形された状態で圧力を付与するために小さな圧力で定着することができるが、圧力定着方式の定着方法においては、トナー粒子を圧力のみによって塑性変形させなければならないために、高い圧力を加えることが必要となり、その結果、装置の大型化や重量化を要する。さらに、高画質化を図るためにトナー粒子が小粒径化された場合であって例えば画像支持体として紙を用いた場合、トナー粒子が紙の繊維による隙間に入り込むために、これらのトナー粒子に十分な圧力が付与されずに、結局、十分な定着性が得られない、という大きな問題があった（例えば、特許文献４参照。）。
【０００４】
このような問題を解決するための方法として、例えば特許文献５には、マイクロカプセルトナーを用いた方法が開示されているが、カプセル化が不十分な場合、芯材が外部に滲出し、現像機内においてトナーの凝集が発生してしまう、という問題がある。
また、特許文献６には、トナー粒子の芯材に常温において粘着性を示すガラス転移点温度（Ｔｇ）の低い樹脂やエチレン−酢酸ビニル共重合体樹脂（ＥＶＡ）などの粘着性物質を導入し、紙に対する定着性の向上を図ることが開示されているが、このようなトナーにおいては十分な耐熱保存性を得ることが困難である、という問題があった。
【０００５】
上記のような問題をすべて解決するための方法として、本発明者らは、一対のローラによる紙への転写／定着前に、予めトナーをある程度の圧力をかけて破断しておき、しかる後に転写および定着を行うことによって、紙が受けるダメージが少なくなることを見いだした（特願２００９−１６１９１２号参照。）。
【０００６】
しかしながら、このような圧力定着方式によっても、文字画像においては明らかではなかったが、ベタ画像を出力する場合に当該ベタ画像にエッジ部の画像ずれが生じる、という問題が判明した。
【先行技術文献】
【特許文献】
【０００７】
【特許文献１】特開昭５１−１２２４４９号公報
【特許文献２】特開昭５８−７２１５６号公報
【特許文献３】特開昭５７−１２５９６１号公報
【特許文献４】特開平８−１３７２９１号公報
【特許文献５】特開昭５７−１８６７５７号公報
【特許文献６】特開昭５１−１３７４２１号公報
【発明の概要】
【発明が解決しようとする課題】
【０００８】
本発明は、以上のような事情に基づいてなされたものであって、その目的は、圧力定着方式の定着方法において、基本的に、十分な耐熱保管性が得られるトナーを使用した場合にも、画像支持体に付与される圧力が軽減されながら高い定着性が得られ、さらに、形成される可視画像においてエッジ部の画像ずれなどの画像不良が発生せず、高い品質の可視画像が得られる画像形成方法を提供することにある。
【課題を解決するための手段】
【０００９】
本発明の画像形成方法は、粘着性物質を含有するコア粒子およびこのコア粒子を被覆するシェル層からなるコア−シェル構造のトナー粒子よりなるトナーにより、誘電体ドラム上にトナー像を形成する工程と、当該トナー像を形成するトナー粒子のシェル層を、前記誘電体ドラムに対接配置されてなる第１の加圧ローラによって予備破断処理する第１の加圧工程と、前記第１の加圧工程において予備破断処理されたトナー粒子によるトナー像を、前記誘電体ドラムに対接配置されてなる第２の加圧ローラによって画像支持体上に転写および定着させる転写／定着工程とを経る画像形成方法であって、
前記誘電体ドラムの表面粗さＲａが０．２〜１．０μｍであると共に前記第１の加圧ローラの表面粗さＲａが０．５μｍ以下であり、
前記トナー粒子の平均円形度が０．８５〜０．９４であることを特徴とする。
【００１０】
本発明の画像形成方法においては、第１の加圧ローラの誘電体ドラムに対する押圧力が線圧１〜１０ｋｇ／ｃｍであることが好ましい。
【００１１】
また、本発明の画像形成方法においては、第２の加圧ローラの誘電体ドラムに対する押圧力が線圧３〜１３ｋｇ／ｃｍであることが好ましい。
【００１２】
また、本発明の画像形成方法においては、前記粘着性物質が、ガラス転移点温度（Ｔｇ）が−３０℃〜５℃の範囲にあるものであることが好ましい。
【００１３】
また、本発明の画像形成方法においては、前記トナー粒子のコア粒子における前記粘着性物質の含有割合が１０〜３０質量％であることが好ましい。
【００１４】
また、本発明の画像形成方法においては、前記粘着性物質が、スチレン−アクリル系樹脂またはエチレン−酢酸ビニル共重合体樹脂（ＥＶＡ）であることが好ましい。
【００１５】
また、本発明の画像形成方法においては、前記トナー粒子のコア粒子において、シリコーンオイルが２〜２０質量％含有されていることが好ましい。
【００１６】
さらに、本発明の画像形成方法においては、前記シェル層が、ガラス転移点温度（Ｔｇ）が６０℃以上の樹脂よりなることが好ましい。
【発明の効果】
【００１７】
本発明の画像形成方法によれば、基本的に、十分な耐熱保管性が得られるトナーであるコア−シェル構造のトナー粒子よりなる誘電体ドラム上のトナー像を、一旦、第１の加圧ローラによって小さな圧力を付与して予備破断処理するために、トナー像を構成する各トナー粒子がある程度潰されて予備破断される。その後、予備破断されたトナー粒子によるトナー像を第２の加圧ローラによって画像支持体上に転写および定着させるところ、当該トナー粒子はコア粒子の構成材料として粘着性物質を含有するために、第２の加圧ローラによって付与される小さな圧力によって十分に高い定着性が得られる。
【００１８】
さらに、トナー粒子が特定の転がりにくい形状を有するために、平滑性の高い誘電体ドラムと第１の加圧ローラとの圧接部位において予備破断処理されるときにもトナー粒子の転がりが抑制され、その結果、形成される可視画像においてエッジ部の画像ずれなどの画像不良が発生せず、高い品質の可視画像が得られる。
【図面の簡単な説明】
【００１９】
【図１】本発明の画像形成方法に用いられる画像形成装置の構成の概略を説明するための模式図である。
【発明を実施するための形態】
【００２０】
以下、本発明の画像形成方法について詳細に説明する。
【００２１】
本発明の画像形成方法は、粘着性物質を含有するコア粒子およびこのコア粒子を被覆するシェル層からなるコア−シェル構造のトナー粒子よりなるトナーにより、誘電体ドラム上にトナー像を形成し、当該トナー像を形成するトナー粒子のシェル層を、前記誘電体ドラムに対接配置されてなる第１の加圧ローラによって予備破断処理する第１の加圧工程と、前記第１の加圧工程において予備破断処理されたトナー粒子によるトナー像を、前記誘電体ドラムに対接配置されてなる第２の加圧ローラによって画像支持体上に転写および定着させる転写／定着工程とを経る方法であって、前記誘電体ドラムの表面粗さＲａが０．２〜１．０μｍであると共に前記第１の加圧ローラの表面粗さＲａが０．５μｍ以下であり、前記トナー粒子の平均円形度が０．８５〜０．９４である方法である。
【００２２】
〔画像形成装置〕
本発明の画像形成方法に用いられる画像形成装置について説明する。
この画像形成装置は、図１に示されるように、回転される像担持体である誘電体ドラム１０と、各々、この誘電体ドラム１０の回転方向に対してこの順に並ぶよう誘電体ドラム１０の外周面に沿って配設された、誘電体ドラム１０上に静電潜像を形成する静電潜像形成手段１１、トナーを含む現像剤を用いて静電潜像を顕在化させることによりトナー像を形成する現像手段１３、誘電体ドラム１０上のトナー像を構成するトナー粒子のシェル層を予備破断処理する第１の加圧ローラ１４よりなる予備破断手段、誘電体ドラム１０上の予備破断処理されたトナー粒子によるトナー像を転写／定着領域において画像支持体Ｐ上に転写および定着する、第２の加圧ローラ１５よりなる転写／定着手段、転写／定着領域を通過した誘電体ドラム１０上に残留する未転写トナーを除去するクリーニング手段１９、および、誘電体ドラム１０上に残存する少量の残存静電潜像を消去する除電手段１７を具えている。
【００２３】
誘電体ドラム１０は、ドラム状の導電性基体１０Ａと、この導電性基体１０Ａの外周面に形成された誘電性材料よりなる誘電体層１０Ｂとにより構成されており、図１において紙面に対して垂直な方向に伸びる状態で配設されている。
この誘電体ドラム１０が回転されるときの線速度は、例えば４００〜６００ｍｍ／ｓｅｃの範囲に設定されている。
【００２４】
導電性基体１０Ａを構成する材料としては、例えばアルミニウム、アルミニウム合金などを挙げることができる。
【００２５】
誘電体層１０Ｂを構成する材料としては、一般的な各種の有機および無機の誘電性材料を用いることができる。
また、この誘電体層１０Ｂは、一般的な厚みのものとすることができる。
【００２６】
この誘電体ドラム１０は、表面粗さＲａが０．２〜１．０μｍとされている。
誘電体ドラム１０の表面粗さＲａが上記の範囲にあることにより、静電潜像形成手段１１によって良好な静電潜像を形成することができるために高画質の可視画像を形成することができる。一方、誘電体ドラム１０の表面粗さＲａが過大である場合は、十分な画質の可視画像を形成することができないおそれがある。また、誘電体ドラム１０の表面粗さＲａが過小である場合は、誘電体ドラム１０と第１の加圧ローラ１４との圧接部位において予備破断処理されるときにトナー粒子の転がりを十分に抑制することができずに、形成される可視画像に十分な画像濃度が得られないおそれや、そのエッジ部に画像ずれが生じるなどの画像不良が発生するおそれがある。
【００２７】
ここに、「表面粗さＲａ」とは、ＪＩＳ  Ｂ  ０６５１−１９７６に準拠して測定される値であって、具体的には、粗さ曲線からその中心線の方向に測定長さＬの部分を抜き取り、この抜き取った部分の中心線をｘ軸、縦方向をｙ軸とし、当該粗さ曲線をｙ＝ｆ（ｘ）で表したとき、下記式（１）で与えられるＲａの値をマイクロメートル単位（μｍ）で表したものである。
【数１】
2011128410.tif 000003
【００２８】
また、この誘電体ドラム１０は、その表面エネルギーが、第１の加圧ローラ１４の表面エネルギーと差を有するものである。具体的には、誘電体ドラム１０上に形成されたトナー像が予備破断処理の行った後に第１の加圧ローラ１４が誘電体ドラム１０から剥離される際に、予備破断処理されたトナー粒子が誘電体ドラム１０上に残留するよう、それぞれの表面におけるトナー粒子との接着力に差を有する。
このような表面エネルギーの差は、例えば第１の加圧ローラ１４の表面をテフロン（登録商標）コート処理する、または、ゾル−ゲル法によってシリカで処理することによって実現することができる。
【００２９】
静電潜像形成手段１１は、コロナ放電によるイオン発生源から発生したイオンフローを制御することによって誘電体層１０Ｂ上に静電潜像を形成するものであって、例えば、イオンを発生させる、金属線よりなる放電用電極が金属ケース内に設けられてなるコロナ放電器と、イオンフローを制御する制御電極とによって構成される。
【００３０】
現像手段１３は、例えばマグネットを内蔵し現像剤を保持して回転する現像スリーブ１３Ａおよび誘電体ドラム１０とこの現像スリーブ１３Ａとの間にバイアス電圧を印加する電圧印加装置（図示せず）が設けられてなるものである。
【００３１】
予備破断手段は、誘電体ドラム１０に圧接されるよう設けられた第１の加圧ローラ１４よりなり、例えば誘電体ドラム１０と同方向に回転される。
この第１の加圧ローラ１４は、例えば金属ローラの表面をテフロン（登録商標）コートしたものなどよりなるものである。
第１の加圧ローラ１４の外径は、例えば３５ｍｍとされる。
第１の加圧ローラ１４における誘電体ドラム１０に対する押圧力は、使用するトナーのシェル層の厚みなどの物性、第２の加圧ローラ１５の誘電体ドラム１０に対する押圧力、画像支持体Ｐの表面上のコーティングの有無などによって異なるが、線圧１〜１０ｋｇ／ｃｍであることが好ましく、より好ましくは線圧２〜７ｋｇ／ｃｍである。
第１の加圧ローラ１４における誘電体ドラム１０に対する押圧力が過小である場合は、トナー粒子を十分に予備破断処理することができずに画像支持体Ｐに対する十分な定着性が得られないおそれがあり、一方、第１の加圧ローラ１４における誘電体ドラム１０に対する押圧力が過大である場合は、画像形成装置の大型化につながるおそれがあり、また、第１の加圧ローラ１４のエッジ部においてトナー粒子が当該第１の加圧ローラ１４によってずれてしまうために、形成される可視画像においてエッジ部の画像ずれが生じるおそれがある。
【００３２】
この第１の加圧ローラ１４は、表面粗さＲａが０．５μｍ以下とされている。
第１の加圧ローラ１４の表面粗さＲａが上記の範囲にあることにより、個々のトナー粒子に対して均質に圧力を付与することができるために、高画質の可視画像を形成することができる。一方、第１の加圧ローラ１４の表面粗さＲａが過大である場合は、個々のトナー粒子に対して異なる大きさの圧力が付与される状態となって十分に高い画質の可視画像を形成することができないおそれがある。この第１の加圧ローラ１４は、その表面粗さＲａが小さいものであるほど、すなわち平滑性が高いものであるほど、トナー粒子の付着が生じにくくなって高い転写性が得られるために、好ましい。
【００３３】
転写／定着手段は、誘電体ドラム１０に圧接されるよう設けられた第２の加圧ローラ１５よりなり、この第２の加圧ローラ１５は、誘電体ドラム１０と同方向に回転される。この誘電体ドラム１０と第２の加圧ローラ１５との圧接部により、転写／定着ニップ部Ｎが形成されている。
【００３４】
第２の加圧ローラ１５としては、例えば鉄などよりなる円筒状の芯金と、当該芯金の外周面に形成された、例えばシリコーンゴムなどの弾性体よりなる弾性層と、当該弾性層の外周面に形成された、例えばフッ素樹脂などの離型性樹脂よりなる被覆層とよりなるソフトローラを用いることができる。
第２の加圧ローラ１５の芯金は、その外径が例えば３５ｍｍとされ、その厚みが例えば０．６ｍｍとされる。また、弾性層の厚さは例えば７ｍｍとされ、被覆層の厚さは例えば１０〜５０μｍとされる。
【００３５】
第２の加圧ローラ１５における誘電体ドラム１０に対する押圧力は、使用するトナーのシェル層の厚みなどの物性、第１の加圧ローラ１４の誘電体ドラム１０に対する押圧力、画像支持体Ｐの表面上のコーティングの有無などによって異なるが、線圧３〜１３ｋｇ／ｃｍであることが好ましく、より好ましくは線圧５〜８ｋｇ／ｃｍである。
第２の加圧ローラ１５における誘電体ドラム１０に対する押圧力が過小である場合は、画像支持体Ｐに対する十分な定着性が得られないおそれがあり、一方、第２の加圧ローラ１５における誘電体ドラム１０に対する押圧力が過大である場合は、画像支持体として耐久性の低いものを使用した場合に、当該画像支持体に大きなダメージを与えるおそれがある。
【００３６】
除電手段１７は、トナー像の転写／定着工程後に誘電体層１０Ｂ上に残存する少量の残存静電潜像の電荷をキャンセルしてこの残存静電潜像を消去するためのものである。この除電手段１７の具体的な構成としては、トナー像の転写／定着工程後に誘電体層１０Ｂ上に残存する少量の残存静電潜像の電荷をキャンセルすることができれば特に限定されず、種々の構成のものを使用することができる。
【００３７】
クリーニング手段１９は、例えばゴムブレードよりなるものであり、このゴムブレードは、例えば、ポリウレタンゴムなどの弾性体よりなり、その基端部分が支持部材（図示せず）によって支持されると共に、先端部分が誘電体ドラム１０の表面に当接されるよう設けられており、ゴムブレードの基端側から伸びる方向は、当接箇所における誘電体ドラム１０の回転による移動方向と反対方向である、いわゆるカウンター方向とされている。
【００３８】
本発明の画像形成方法は、以上の画像形成装置を用いて、次のように行われる。
すなわち、誘電体ドラム１０が回転駆動されると、静電潜像形成手段１１おいて、コロナ放電器の放電用電極と金属ケースとの間に、金属ケースを接地電位とした状態で電圧が印加されてコロナ放電が発生されて、放電用電極の周囲に正イオンが集まると共に金属ケースの内部に負イオンが集まってイオンフローが形成され、制御電極によって当該イオンフローの通過の促進または阻害が行われることにより、静電潜像が誘電体ドラム１０上に形成され、現像手段１３によって誘電体ドラム１０の表面電位と同じ極性に帯電されたトナーが誘電体ドラム１０の静電潜像に付着して反転現像が行われ、これにより、トナー像が形成される。
【００３９】
このトナー像が、転写／定着ニップ部Ｎにおいて、誘電体ドラム１０と第２の加圧ローラ１５とにより挟圧されて圧力が付与されることにより、図示しない搬送手段により所定のタイミングで搬送されてきた画像支持体Ｐ上に転写されると同時に定着される。
一方、転写／定着領域を通過して誘電体ドラム１０上に残留する未転写トナーがクリーニング手段１９のゴムブレードによって除去され、その後、除電手段１７によって誘電体層１０Ｂ上に残存した少量の残存静電潜像の電荷がキャンセルされてこの残存静電潜像が消去される。
【００４０】
〔画像支持体〕
本発明の画像形成方法に用いられる画像支持体Ｐとしては、適宜のものを用いることができる。
本発明の画像形成方法においては、特に、薄紙から厚紙までの普通紙、上質紙、アート紙あるいはコート紙などの塗工された印刷用紙、市販されている和紙やはがき用紙などの耐久性の低いものを用いた場合にも、その効果が顕著に得られる。
すなわち、例えば画像支持体Ｐとして普通紙や和紙を用いた場合であっても、小さな圧力によって粘着性物質を紙の繊維による凹凸間に浸入または押入させることができて紙を捕捉することができ、この結果、紙が大きなダメージを受けることなく十分に高い定着性が得られる。
【００４１】
〔トナー〕
本発明の画像形成方法に用いられるトナーは、これを構成するトナー粒子が、粘着性物質を含有するコア粒子およびこのコア粒子の外周面を被覆するシェル層からなるコア−シェル構造のものである。
このコア−シェル構造のトナー粒子は、シェル層がコア粒子を完全に被覆している形態を有するものが好ましく、コア粒子を構成する材料成分が滲出しない状態であれば、当該シェル層にひび割れなどが形成されていてコア粒子の一部が露出している形態であってもよい。
【００４２】
〔トナー粒子の平均円形度〕
そして、本発明の画像形成方法に用いられるトナーにおけるトナー粒子の平均円形度は、０．８５〜０．９４の範囲とされる。
トナー粒子の平均円形度が上記の範囲にあることにより、第１の加圧ローラ１４のエッジ部においてもトナー粒子のずれが生じないために、形成される可視画像が画像ずれなどの画像不良の抑制された高い品質のものとなる。一方、トナー粒子の平均円形度が０．８５未満である場合は、現像手段１３内の撹拌などによって粉砕されて微粉末が生成されることによるトナー粒子の帯電性の低下やクリーニング不良の発生に起因して、形成される可視画像が低い品質のものとなるおそれがあり、また、トナー粒子の平均円形度が０．９４を超える場合は、第１の加圧ローラ１４のエッジ部においてトナー粒子が当該第１の加圧ローラ１４によってずれてしまうために、形成される可視画像においてエッジ部の画像ずれが生じるおそれがある。
【００４３】
トナー粒子の平均円形度は、「ＦＰＩＡ−２１００」（Ｓｙｓｍｅｘ社製）を用いて測定した値である。具体的には、トナーを界面活性剤入り水溶液にてなじませ、超音波分散処理を1分間行って分散させた後、「ＦＰＩＡ−２１００」（Ｓｙｓｍｅｘ社製）によって測定条件ＨＰＦ(高倍率撮像)モードにて、ＨＰＦ検出数３，０００〜１０，０００個の適正濃度で撮影を行い、各トナー粒子について下記式（２）に従って円形度を算出し、各トナー粒子の円形度を加算し、全トナー粒子数で除することにより算出した値である。ＨＰＦ検出数が上記の範囲であれば、再現性が得られる。
式（２）：平均円形度＝粒子像と同じ投影面積を有する円の周囲長／粒子役影像の周囲長
【００４４】
本発明の画像形成方法に用いられるトナーを構成するトナー粒子は、所望に応じて着色剤、荷電制御剤、磁性粉、離型剤などを含有するものとすることができる。
荷電制御剤および磁性粉は、シェル層に含有されていることが好ましい。
着色剤および離型剤は、コア粒子を構成する材料成分として含有されていることが好ましいが、シェル層にも含有されていてもよい。
【００４５】
〔コア粒子〕
本発明の画像形成方法に用いられるトナー粒子におけるコア粒子には、粘着性物質が含有されている。
粘着性物質とは、ガラス転移点温度（Ｔｇ）が−３０℃〜５℃の範囲にあるものであって２５℃（常温）において粘着性を示す物質をいう。
【００４６】
粘着性物質としては、具体的には、例えばアラビアゴム；ガラス転移点温度（Ｔｇ）が−３０℃〜５℃の範囲にあるスチレン−アクリル系樹脂、およびこれによるラテックス；エチレン−酢酸ビニル共重合体樹脂（ＥＶＡ）；液状ポリブテン、液状ポリクロロプレン、液状ポリブタジエン、エポキシ化トリグリセライド、エポキシ化モノエステル、アジピン酸系ポリエステル、液状ポリエステル、塩素化パラフィン、トリメリット酸エステル、ポリアクリル酸メチル、ポリアクリル酸ブチル、ポリメタクリル酸ブチル、ポリメタクリル酸ラウリル、アクリル酸エステルのオリゴマー、スチレン系モノマーのオリゴマー、スチレンとアルキルアクリレート共重合体オリゴマー、スチレンとアルキルメタクリレート共重合体オリゴマー、ポリ酢酸ビニル、アスファルト、キルソナイドなどの石油系残渣；リノール酸、リノレン酸、オレイン酸、エライジン酸、エレオステアリン酸、リノレンエライジン酸、ガドレン酸、エルシン酸、アラキドン酸、クルパノドン酸、α−リカン酸などの不飽和脂肪酸のエステル類；アセチレンとブタジエンとの共重合体、ジシクロペンタジエンオリゴマーなどの合成乾性油類などを挙げることができ、特にエチレン−酢酸ビニル共重合体樹脂（ＥＶＡ）が好ましく挙げられる。
これらは１種単独でまたは２種以上を組み合わせて用いることができる。
【００４７】
これらの粘着性物質は、コア粒子１００質量％に対して１０〜３０質量％含有されていることが好ましい。粘着性物質がコア粒子１００質量％に対して上記の範囲で含有されていることにより、画像支持体Ｐに対する十分な定着性が得られる。一方、粘着性物質がコア粒子１００質量％に対して１０質量％未満である場合は、画像支持体Ｐに対する十分な定着性が得られず、また、粘着性物質がコア粒子１００質量％に対して３０質量％を超える場合は、予備破断工程および転写／定着工程において当該粘着性物質が外部に滲出し、誘電体ドラム、第１の加圧ローラ１４および第２の加圧ローラ１５を汚染するおそれがある。
【００４８】
また、コア粒子には、粘着性物質の他に、シリコーンオイルが含有されていることが好ましい。シリコーンオイルは、コア粒子１００質量％に対して２〜２０質量％含有されていることが好ましい。シリコーンオイルがコア粒子１００質量％に対して上記の範囲で含有されていることにより、形成される可視画像の表面を滑らかなものとすることができて当該可視画像の剥離を極めて抑制することができる。
【００４９】
このようなコア粒子は、ガラス転移点温度（Ｔｇ）が０〜２５℃であることが好ましい。
コア粒子のガラス転移点温度（Ｔｇ）が上記の範囲にあることにより、画像支持体Ｐに対する十分な定着性が得られる。一方、コア粒子のガラス転移点温度（Ｔｇ）が０℃未満である場合は、予備破断処理によってコア粒子が外部に滲出し、誘電体ドラム１０および当該第１の加圧ローラが汚染されるおそれがあり、また、コア粒子のガラス転移点温度（Ｔｇ）が２５℃を超える場合は、画像支持体Ｐへの定着性が不十分になるおそれがある。
【００５０】
コア粒子のガラス転移点温度（Ｔｇ）は、示差走査カロリメーター「ＤＳＣ−７」（パーキンエルマー製）、および熱分析装置コントローラー「ＴＡＣ７／ＤＸ」（パーキンエルマー製）を用いて測定されるものである。具体的には、コア粒子４．５０ｍｇをアルミニウム製パン「ＫＩＴＮＯ．０２１９−００４１」に封入し、これを「ＤＳＣ−７」のサンプルホルダーにセットし、リファレンスの測定には空のアルミニウム製パンを使用し、測定温度０〜２００℃で、昇温速度１０℃／分、降温速度１０℃／分の測定条件で、Ｈｅａｔ−ｃｏｏｌ−Ｈｅａｔの温度制御を行い、その２ｎｄ．Ｈｅａｔにおけるデータを取得し、第１の吸熱ピークの立ち上がり前のベースラインの延長線と、第１の吸熱ピークの立ち上がり部分からピーク頂点までの間で最大傾斜を示す接線との交点をガラス転移点温度（Ｔｇ）として示した。なお、１ｓｔ．Ｈｅａｔ昇温時は２００℃にて５分間保持した。
【００５１】
また、コア粒子は、ゲルパーミエーションクロマトグラフィー（ＧＰＣ）によって測定される重量平均分子量（Ｍｗ）が好ましくは５，０００〜１５，０００、より好ましくは５，０００〜１０，０００、重量平均分子量（Ｍｗ）と数平均分子量（Ｍｎ）の比Ｍｗ／Ｍｎが好ましくは１．０〜５．５、より好ましくは１．５〜３．５である。
【００５２】
ＧＰＣによる分子量測定は、以下のように行われるものである。すなわち、装置「ＨＬＣ−８２２０」（東ソー社製）およびカラム「ＴＳＫｇｕａｒｄｃｏｌｕｍｎ＋ＴＳＫｇｅｌＳｕｐｅｒＨＺＭ−Ｍ３連」（東ソー社製）を用い、カラム温度を４０℃に保持しながら、キャリア溶媒としてテトラヒドロフラン（ＴＨＦ）を流速０．２ｍｌ／ｍｉｎで流し、コア粒子を室温において超音波分散機を用いて５分間処理を行う溶解条件で濃度１ｍｇ／ｍｌになるようにテトラヒドロフランに溶解させ、次いで、ポアサイズ０．２μｍのメンブランフィルターで処理して試料溶液を得、この試料溶液１０μＬを上記のキャリア溶媒と共に装置内に注入し、屈折率検出器（ＲＩ検出器）を用いて検出し、測定試料の有する分子量分布を単分散のポリスチレン標準粒子を用いて測定した検量線を用いて分子量を算出する。検量線作成用の標準ポリスチレン試料としては、Ｐｒｅｓｓｕｒｅ  Ｃｈｅｍｉｃａｌ社製の分子量が６×１０2 、２．１×１０3 、４×１０3 、１．７５×１０4 、５．１×１０4 、１．１×１０5 、３．９×１０5 、８．６×１０5 、２×１０6 、４．４８×１０6 のものを用い、少なくとも１０点程度の標準ポリスチレン試料を測定し、検量線を作成する。また、検出器には屈折率検出器を用いる。
【００５３】
〔シェル層〕
トナー粒子を構成するシェル層は、コア粒子を構成する材料成分と非相溶性の樹脂（以下、「シェル樹脂」ともいう。）からなるものであって、このシェル層は、組成の異なる２種以上のシェル樹脂よりなる２層以上の多層構造を有するものであってもよい。
【００５４】
シェル樹脂としては、例えば少なくとも１種のビニル系単量体を重合して得られた重合体を構成成分として含むものが挙げられる。ビニル系単量体としては、スチレン、ｏ−メチルスチレン、ｍ−メチルスチレン、ｐ−メチルスチレン、α−メチルスチレン、ｐ−クロロスチレン、３，４−ジクロロスチレン、ｐ−フェニルスチレン、ｐ−エチルスチレン、２，４−ジメチルスチレン、ｐ−ｔｅｒｔ−ブチルスチレン、ｐ−ｎ−ヘキシルスチレン、ｐ−ｎ−オクチルスチレン、ｐ−ｎ−ノニルスチレン、ｐ−ｎ−デシルスチレン、ｐ−ｎ−ドデシルスチレンなどのスチレンおよびスチレン誘導体；メタクリル酸メチル、メタクリル酸エチル、メタクリル酸ｎ−ブチル、メタクリル酸イソプロピル、メタクリル酸イソブチル、メタクリル酸ｔ−ブチル、メタクリル酸ｎ−オクチル、メタクリル酸２−エチルヘキシル、メタクリル酸ステアリル、メタクリル酸ラウリル、メタクリル酸フェニル、メタクリル酸ジエチルアミノエチル、メタクリル酸ジメチルアミノエチルなどのメタクリル酸エステル誘導体；アクリル酸メチル、アクリル酸エチル、アクリル酸イソプロピル、アクリル酸ｎ−ブチル、アクリル酸ｔ−ブチル、アクリル酸イソブチル、アクリル酸ｎ−オクチル、アクリル酸２−エチルヘキシル、アクリル酸ステアリル、アクリル酸ラウリル、アクリル酸フェニルなどのアクリル酸エステル誘導体；エチレン、プロピレン、イソブチレンなどのオレフィン類；塩化ビニル、塩化ビニリデン、臭化ビニル、フッ化ビニル、フッ化ビニリデンなどのハロゲン系ビニル類；プロピオン酸ビニル、酢酸ビニル、ベンゾエ酸ビニルなどのビニルエステル類；ビニルメチルエーテル、ビニルエチルエーテルなどのビニルエーテル類；ビニルメチルケトン、ビニルエチルケトン、ビニルヘキシルケトンなどのビニルケトン類；Ｎ−ビニルカルバゾール、Ｎ−ビニルインドール、Ｎ−ビニルピロリドンなどのＮ−ビニル化合物；ビニルナフタレン、ビニルピリジンなどのビニル化合物類；アクリロニトリル、メタクリロニトリル、アクリルアミドなどのアクリル酸またはメタクリル酸誘導体などが挙げられる。これらは１種単独でまたは２種以上を組み合わせて使用することができる。
【００５５】
シェル層を構成するシェル樹脂は、そのガラス転移点温度（Ｔｇ）が６０℃以上であることが好ましい。
トナー粒子を構成するシェル樹脂のガラス転移点温度（Ｔｇ）が６０℃以上であることによって、トナーに高い耐熱保管性が得られ、保管時のトナーの凝集の発生を抑制することができる。
【００５６】
シェル樹脂のガラス転移点温度（Ｔｇ）は、測定試料をシェル樹脂として上記と同様の方法によって測定されるものである。
【００５７】
また、シェル樹脂は、ゲルパーミエーションクロマトグラフィー（ＧＰＣ）によって測定される重量平均分子量（Ｍｗ）が好ましくは８，０００〜２５，０００、より好ましくは１２，０００〜１８，０００、重量平均分子量（Ｍｗ）と数平均分子量（Ｍｎ）の比Ｍｗ／Ｍｎが好ましくは１．０〜４．５、より好ましくは１．５〜２．５である。
【００５８】
シェル樹脂のＧＰＣによる分子量は、測定試料をシェル樹脂として上記と同様の方法によって測定されるものである。
【００５９】
シェル層の厚みは、トナー粒子の平均粒径や第１の加圧ローラおよび第２の加圧ローラの押圧力によっても異なるが、例えば１００〜３００ｎｍとされることが好ましい。
シェル層の厚みが過小である場合は、予備破断処理においてコア粒子の構成材料が外部に滲出するおそれがあり、また、トナーに高い耐熱保管性が得られず、保管時にトナーの凝集が発生するおそれがある。一方、シェル層の厚みが過大である場合は、予備破断処理において十分にシェル層を破断することができず、転写／定着工程において小さな圧力では十分な定着性を得ることができないおそれがある。
【００６０】
〔トナー粒子の製造方法〕
このようなトナー粒子を製造する方法としては、上記の範囲に平均円形度を有し、かつ、粘着性物質を含有するコア粒子およびこのコア粒子を被覆するシェル層からなるコア−シェル構造のトナー粒子を製造することができれば特に限定されず、例えば乳化分散法、懸濁重合法、分散重合法、乳化重合法、乳化重合凝集法、カプセル化法などを挙げることができる。
【００６１】
例えば乳化重合凝集法を用いてトナー粒子を製造する場合は、具体的には、乳化重合法によって製造された粘着性物質を含有する微粒子の分散液（以下、「樹脂微粒子分散液Ａ」ともいう。）を、他の着色剤微粒子などのトナー構成成分の分散液と混合し、ｐＨ調整による微粒子表面の反発力と電解質体よりなる凝集剤の添加による凝集力とのバランスを取りながら緩慢に凝集させ、平均粒径および粒度分布を制御しながら会合を行うと同時に、加熱撹拌することで微粒子間の融着を行って形状制御を行うことにより、トナー粒子を製造することができる。
このような乳化重合法を用いたトナー粒子の製造においては、特に、樹脂微粒子分散液Ａと他のトナー構成成分の分散液と共に、高分子量の樹脂よりなる微粒子の分散液（以下、「樹脂微粒子分散液Ｂ」ともいう。）を混合して微粒子間の融着を行うことが好ましい。このように樹脂微粒子分散液Ｂを用いることにより、凝集、融着および熟成工程における円形度の進行が緩やかになるために、所望の円形度のトナー粒子を得やすくなる。
【００６２】
樹脂微粒子分散液Ｂを形成するための高分子量の樹脂の分子量は、ゲルパーミエーションクロマトグラフィー（ＧＰＣ）によって測定される重量平均分子量（Ｍｗ）で２００，０００以上であることが好ましい。
【００６３】
樹脂微粒子分散液Ｂを形成するための高分子量の樹脂としては、例えば、ガラス転移点温度が５℃よりも大きいスチレン−アクリル系樹脂が挙げられる。スチレン−アクリル系樹脂としては、下記のようなビニル系単量体を重合して得られたものを例示することができる。
ビニル系単量体としては、スチレン、ｏ−メチルスチレン、ｍ−メチルスチレン、ｐ−メチルスチレン、α−メチルスチレン、ｐ−クロロスチレン、３，４−ジクロロスチレン、ｐ−フェニルスチレン、ｐ−エチルスチレン、２，４−ジメチルスチレン、ｐ−ｔｅｒｔ−ブチルスチレン、ｐ−ｎ−ヘキシルスチレン、ｐ−ｎ−オクチルスチレン、ｐ−ｎ−ノニルスチレン、ｐ−ｎ−デシルスチレン、ｐ−ｎ−ドデシルスチレンなどのスチレンまたはスチレン誘導体；メタクリル酸メチル、メタクリル酸エチル、メタクリル酸ｎ−ブチル、メタクリル酸イソプロピル、メタクリル酸イソブチル、メタクリル酸ｔ−ブチル、メタクリル酸ｎ−オクチル、メタクリル酸２−エチルヘキシル、メタクリル酸ステアリル、メタクリル酸ラウリル、メタクリル酸フェニル、メタクリル酸ジエチルアミノエチル、メタクリル酸ジメチルアミノエチルなどのメタクリル酸エステル誘導体；アクリル酸メチル、アクリル酸エチル、アクリル酸イソプロピル、アクリル酸ｎ−ブチル、アクリル酸ｔ−ブチル、アクリル酸イソブチル、アクリル酸ｎ−オクチル、アクリル酸２−エチルヘキシル、アクリル酸ステアリル、アクリル酸ラウリル、アクリル酸フェニルなどのアクリル酸エステル誘導体；エチレン、プロピレン、イソブチレンなどのオレフィン類；塩化ビニル、塩化ビニリデン、臭化ビニル、フッ化ビニル、フッ化ビニリデンなどのハロゲン系ビニル類；プロピオン酸ビニル、酢酸ビニル、ベンゾエ酸ビニルなどのビニルエステル類；ビニルメチルエーテル、ビニルエチルエーテルなどのビニルエーテル類；ビニルメチルケトン、ビニルエチルケトン、ビニルヘキシルケトンなどのビニルケトン類；Ｎ−ビニルカルバゾール、Ｎ−ビニルインドール、Ｎ−ビニルピロリドンなどのＮ−ビニル化合物；ビニルナフタレン、ビニルピリジンなどのビニル化合物類；アクリロニトリル、メタクリロニトリル、アクリルアミドなどのアクリル酸またはメタクリル酸誘導体などが挙げられる。これらのビニル系単量体は１種単独であるいは２種以上を組み合わせて使用することができる。
【００６４】
上記のスチレン−アクリル系樹脂を形成させるためのビニル系単量体としては、イオン性解離基を有するものを組み合わせて用いることが好ましい。イオン性解離基を有するビニル系単量体としては、例えば、カルボキシル基、スルフォン酸基、リン酸基などの置換基を単量体の構成基として有するもので、具体的には、アクリル酸、メタクリル酸、マレイン酸、イタコン酸、ケイ皮酸、フマール酸、マレイン酸モノアルキルエステル、イタコン酸モノアルキルエステル、スチレンスルフォン酸、アリルスルフォコハク酸、２−アクリルアミド−２−メチルプロパンスルフォン酸、アシッドホスホオキシエチルメタクリレート、３−クロロ−２−アシッドホスホオキシプロピルメタクリレートなどが挙げられる。
また、スチレン−アクリル系樹脂を形成させるためのビニル系単量体として、ジビニルベンゼン、エチレングリコールジメタクリレート、エチレングリコールジアクリレート、ジエチレングリコールジメタクリレート、ジエチレングリコールジアクリレート、トリエチレングリコールジメタクリレート、トリエチレングリコールジアクリレート、ネオペンチルグリコールジメタクリレート、ネオペンチルグリコールジアクリレートなどの多官能性ビニル類を用い、スチレン−アクリル系樹脂を架橋構造のビニル系重合体よりなるものとすることもできる。
【００６５】
上記の粘着性物質を含有する微粒子としては、組成の異なる樹脂などよりなる２層以上の構成とすることもでき、この場合、常法に従った乳化重合処理（第１段重合）により調製した第１樹脂微粒子の分散液に、重合開始剤と重合性単量体とを添加し、この系を重合処理（第２段重合）する方法を採用することができる。
【００６６】
〔着色剤〕
トナー粒子が着色剤を含有するものとして構成される場合において、着色剤としては、公知の種々の有機または無機の各種、各色の顔料を使用することができる。
着色剤の添加量は、トナー樹脂１００質量部に対して０．５〜２０質量部であることが好ましく、より好ましくは２〜１０質量部である。
【００６７】
〔磁性粉〕
また、トナー粒子が磁性粉を含有するものとして構成される場合において、磁性粉としては、例えばマグネタイト、γ−ヘマタイト、または各種フェライトなどを使用することができる。
磁性粉の添加量は、トナー樹脂１００質量部に対して１０〜５００質量部であることが好ましく、より好ましくは２０〜２００質量部である。
【００６８】
〔荷電制御剤〕
また、トナー粒子が荷電制御剤を含有するものとして構成される場合において、荷電制御剤としては、摩擦帯電により正または負の帯電を与えることのできる物質であれば特に限定されず、公知の種々のものを使用することができる。
トナー粒子が荷電制御剤を含有するものとして構成されることにより、トナーの帯電性が向上される。
荷電制御剤の添加量は、トナー樹脂１００質量部に対して０．０１〜３０質量部であることが好ましく、より好ましくは０．１〜１０質量部である。
【００６９】
〔離型剤〕
さらに、トナー粒子が離型剤を含有するものとして構成される場合において、離型剤としては、公知の種々のワックスを用いることができる。
離型剤の添加量は、トナー樹脂１００質量部に対して０．１〜３０質量部であることが好ましく、より好ましくは１〜１０質量部である。
【００７０】
〔トナー粒子の粒径〕
トナー粒子の粒径は、体積基準のメジアン径で３〜８μｍであることが好ましい。体積基準のメジアン径が３〜８μｍであることにより、細線の再現性や、写真画像の高画質化が達成できると共に、トナーの消費量を大粒径トナーを用いた場合に比して削減することができる。
【００７１】
トナー粒子の体積基準のメジアン径は「コールターマルチサイザー３」（ベックマン・コールター社製）に、データ処理用ソフト「Ｓｏｆｔｗａｒｅ  Ｖ３．５１」を搭載したコンピューターシステムを接続した測定装置を用いて測定・算出されるものである。具体的には、トナー０．０２ｇを、界面活性剤溶液２０ｍＬ（トナーの分散を目的として、例えば界面活性剤成分を含む中性洗剤を純水で１０倍希釈した界面活性剤溶液）に添加して馴染ませた後、超音波分散を１分間行い、トナー分散液を調製し、このトナー分散液を、サンプルスタンド内の「ＩＳＯＴＯＮII」（ベックマン・コールター社製）の入ったビーカーに、測定装置の表示濃度が８％になるまでピペットにて注入する。ここで、この濃度範囲にすることにより、再現性のある測定値を得ることができる。そして、測定装置において、測定粒子カウント数を２５０００個、アパーチャ径を５０μｍにし、測定範囲である１〜３０μｍの範囲を２５６分割しての頻度値を算出し、体積積算分率の大きい方から５０％の粒子径が体積基準のメジアン径とされる。
【００７２】
〔外添剤〕
上記のトナー粒子は、そのままでトナーを構成することができるが、流動性、帯電性、クリーニング性などを改良するために、当該トナー粒子に、いわゆる後処理剤である流動化剤、クリーニング助剤などの外添剤を添加してトナーを構成してもよい。
【００７３】
後処理剤としては、例えば、シリカ微粒子、アルミナ微粒子、酸化チタン微粒子などよりなる無機酸化物微粒子や、ステアリン酸アルミニウム微粒子、ステアリン酸亜鉛微粒子などの無機ステアリン酸化合物微粒子、あるいは、チタン酸ストロンチウム、チタン酸亜鉛などの無機チタン酸化合物微粒子などが挙げられる。これらは１種単独で、または２種以上を組み合わせて用いることができる。
これら無機微粒子はシランカップリング剤やチタンカップリング剤、高級脂肪酸、シリコーンオイルなどによって、耐熱保管性の向上、環境安定性の向上のために、表面処理が行われていることが好ましい。
【００７４】
これらの種々の外添剤の添加量は、その合計が、トナー１００質量部に対して０．０５〜５質量部、好ましくは０．１〜３質量部とされる。また、外添剤としては種々のものを組み合わせて使用してもよい。
【００７５】
〔現像剤〕
以上のようなトナーは、磁性または非磁性の一成分現像剤として使用することもできるが、キャリアと混合して二成分現像剤として使用してもよい。トナーを一成分現像剤として用いる場合は、非磁性一成分現像剤、あるいはトナー中に０．１〜０．５μｍ程度の磁性粒子を含有させて磁性一成分現像剤としたものが挙げられ、いずれも使用することができる。また、トナーを二成分現像剤として使用する場合において、キャリアとしては、鉄、フェライト、マグネタイトなどの金属、それらの金属とアルミニウム、鉛などの金属との合金などの従来から公知の材料からなる磁性粒子を用いることができ、特にフェライト粒子が好ましい。また、キャリアとしては、磁性粒子の表面を樹脂などの被覆剤で被覆したコートキャリアや、バインダー樹脂中に磁性体微粉末を分散してなる樹脂分散型キャリアなど用いてもよい。
【００７６】
以上の画像形成方法によれば、基本的に、十分な耐熱保管性が得られるトナーであるコア−シェル構造のトナー粒子よりなる誘電体ドラム１０上のトナー像を、一旦、第１の加圧ローラ１４によって小さな圧力を付与して予備破断処理するために、トナー像を構成する各トナー粒子がある程度潰されて予備破断される。その後、予備破断されたトナー粒子によるトナー像を第２の加圧ローラ１５によって画像支持体上に転写および定着させるところ、当該トナー粒子はコア粒子の構成材料として粘着性物質を含有するために、第２の加圧ローラ１５によって付与される小さな圧力によって十分に高い定着性が得られる。
さらに、トナー粒子が特定の転がりにくい形状を有するために、平滑性の高い誘電体ドラム１０と第１の加圧ローラ１４との圧接部位において予備破断処理されるときにもトナー粒子の転がりが抑制され、その結果、形成される可視画像においてエッジ部の画像ずれなどの画像不良が発生せず、高い品質の可視画像が得られる。
【００７７】
以上、本発明の実施の形態について具体的に説明したが、本発明の実施の形態は上記の例に限定されるものではなく、種々の変更を加えることができる。
【実施例】
【００７８】
以下、本発明の具体的な実施例について説明するが、本発明はこれらに限定されるものではない。
【００７９】
〔樹脂微粒子分散液Ｂの調製例１〕
撹拌装置、温度センサー、冷却管、窒素導入装置を取り付けた５Ｌの反応容器にドデシル硫酸ナトリウム１．５ｇをイオン交換水３Ｌに溶解させた界面活性剤溶液を仕込み、窒素気流下２３０ｒｐｍの撹拌速度で撹拌しながら、内温を７８℃に昇温させた。
この界面活性剤溶液に、重合開始剤（過硫酸カリウム：ＫＰＳ）１５ｇをイオン交換水３００ｇに溶解させた開始剤溶液を添加し、温度を再度７８℃とした後、
スチレン                                      ５５０ｇ
ｎ−ブチルアクリレート                        １７０ｇ
メタクリル酸                                    ８０ｇ
からなる単量体混合液を１時間かけて滴下し、この系を７８℃で２時間にわたって加熱、撹拌することによって重合反応を行うことにより、樹脂微粒子〔Ｂ〕が分散された樹脂微粒子分散液Ｂを得た。この樹脂微粒子分散液Ｂ中の樹脂微粒子〔Ｂ〕の重量平均分子量（Ｍｗ）は２９５，０００、ガラス転移点温度（Ｔｇ）は７１℃であった。
【００８０】
〔シェル樹脂微粒子分散液の調製例１〕
撹拌装置、温度センサー、冷却管、窒素導入装置を取り付けた５Ｌの反応容器に下記式（Ｑ）で表されるアニオン系界面活性剤２ｇをイオン交換水３０００ｍＬに溶解させた界面活性剤溶液を仕込み、窒素気流下２３０ｒｐｍの撹拌速度で撹拌しながら、内温を８０℃に昇温させた。
この界面活性剤溶液に、重合開始剤（過硫酸カリウム：ＫＰＳ）１０ｇをイオン交換水２００ｍＬに溶解させた開始剤溶液を添加し、温度を７５℃とした後、
スチレン                                      ５２０ｇ
ｎ−ブチルアクリレート                        １６０ｇ
メタクリル酸                                  １２０ｇ
ｎ−オクチル−３−メルカプトプロピオネート  ２２．３ｇ
からなる単量体混合液を１時間かけて滴下し、この系を７５℃で２時間にわたって加熱、撹拌することによって重合反応を行うことにより、シェル樹脂微粒子〔１〕が分散されたラテックス〔ＬｘＳ〕を得た。このラテックス〔ＬｘＳ〕中のシェル樹脂微粒子〔１〕の重量平均分子量（Ｍｗ）は１５，０００、ガラス転移点温度（Ｔｇ）は６２℃であった。
式（Ｑ）：Ｃ10Ｈ21（ＯＣＨ2 ＣＨ2 ）2 ＳＯ3 Ｎａ
【００８１】
〔樹脂微粒子分散液Ａの調製例１〕
（１）第１段重合
撹拌装置、温度センサー、冷却管、窒素導入装置を取り付けた５Ｌの反応容器に、イオン交換水１１２５ｍＬを仕込み、８２℃に加熱後、イオン交換水８００ｍＬにポリオキシエチレン（２）ドデシルエーテル硫酸ナトリウム７ｇを溶解させた水溶液に、
スチレン（Ｓｔ）                                          １７３ｇ
ｎ−ブチルアクリレート（ＢＡ）                            １７２ｇ
メタクリル酸（ＭＡＡ）                                      ２０ｇ
ｎ−オクチル−３−メルカプトプロピオネート（ＮＯＭＰ）    ５．６ｇ
ＥＶＡ（ガラス転移点温度（Ｔｇ）：−３５℃）              １１３ｇ
からなる材料を８０℃で溶解させた混合溶液を添加し、循環経路を有する機械式分散機「クレアミックス」（エム・テクニック社製）により１時間混合分散させ、さらに、
シリコーンオイル                                            ５６ｇ
を添加して混合分散させて乳化粒子（油滴）を含む分散液を調製した。
次いで、この分散液に、重合開始剤（過硫酸カリウム：ＫＰＳ）１０ｇをイオン交換水１８０ｍＬに溶解させた開始剤溶液を添加し、この系を８２℃で１時間にわたって加熱撹拌することにより重合を行い、コア用樹脂微粒子の第１段重合の分散液を得た。この分散液中のコア用樹脂微粒子の重量平均分子量（Ｍｗ）は１１，８００であった。
【００８２】
（２）第２段重合
コア用樹脂微粒子の分散液に、さらに、重合開始剤（過硫酸カリウム：ＫＰＳ）１０ｇをイオン交換水２００ｍＬに溶解させた開始剤溶液を添加し、８２℃の温度条件下で、
スチレン                                      ２７８ｇ
ｎ−ブチルアクリレート                        ２７８ｇ
メタクリル酸                                    ３５ｇ
ｎ−オクチル−３−メルカプトプロピオネート    ７．７ｇ
からなる単量体混合液を１時間かけて滴下した。滴下終了後、２時間にわたって加熱撹拌することにより重合を行った後、２８℃まで冷却してコア用樹脂微粒子〔Ａ〕が分散された樹脂微粒子分散液Ａを得た。この樹脂微粒子分散液Ａ中のコア用樹脂微粒子〔Ａ〕の重量平均分子量（Ｍｗ）は１２，５００、ガラス転移点温度（Ｔｇ）は１０℃であった。
【００８３】
〔着色剤微粒子分散液の調製例１〕
ポリオキシエチレン（２）ドデシルエーテル硫酸ナトリウム５８ｇをイオン交換水３３００ｍＬに溶解させた溶液を撹拌しながら、カーボンブラック「モーガルＬ」（キャボット社製）５００ｇを徐々に添加し、次いで、撹拌装置「クレアミックス」（エム・テクニック（株）製）を用いて分散処理することにより、着色剤微粒子が分散された着色剤微粒子分散液〔Ａ〕調製した。この着色剤微粒子分散液〔Ａ〕における着色剤微粒子の粒子径を、動的光散乱式粒度分析計「マイクロトラックＵＰＡ１５０」（日機装（株）製）を用いて測定したところ、体積平均粒径が１５０ｎｍであった。
【００８４】
＜トナー粒子の合成例１＞
〔コア粒子の形成例１〕
撹拌装置、温度センサー、冷却管、窒素導入装置を取り付けた５Ｌの反応容器に、樹脂微粒子分散液Ａを固形分換算で３００ｇと、樹脂微粒子分散液Ｂを固形分換算で３０ｇと、イオン交換水１１００ｇと、着色剤微粒子分散液〔Ａ〕１３０ｇとを、ポリオキシエチレン（２）ドデシルエーテル硫酸ナトリウム３ｇをイオン交換水１２０ｍＬに溶解させた界面活性剤溶液と共に仕込み、液温を３０℃に調整した後、５Ｎの水酸化ナトリウム水溶液を加えてｐＨを１０に調整した。次いで、塩化マグネシウム４０ｇをイオン交換水４０ｍＬに溶解させた水溶液を、撹拌下、３０℃で１０分間かけて添加し、３分間保持した後に昇温を開始し、この系を６０分間かけて６０℃まで昇温し、６０℃を保持したまま粒子成長反応を継続した。その状態で「コールターカウンター３」（ベックマン・コールター社製）を用いて会合粒子の粒径を測定し、体積基準のメジアン径が６．０μｍになった時点で、塩化ナトリウム６ｇをイオン交換水２４ｍＬに溶解させた水溶液を添加して粒径成長を停止させ、さらに熟成処理として液温度６６℃で１時間にわたって加熱撹拌することにより融着を継続させ、これによりコア粒子〔１〕を形成した。
【００８５】
〔シェル層の形成例１〕
上記のコア粒子〔１〕に係る反応系に、６６℃においてシェル樹脂微粒子〔１〕４９ｇ（固形分換算）を添加し、７０℃に昇温した後、１時間にわたって撹拌を継続することにより、コア粒子〔１〕の表面にシェル樹脂微粒子〔１〕を融着させ、その後、塩化ナトリウム４ｇをイオン交換水２１６ｍＬに溶解させた水溶液を添加してシェル化を停止させ、さらに液温度を７０℃に維持しながら１時間にわたって加熱撹拌することにより所望の円形度になるまで融着を継続させ、８℃／分の条件で３０℃まで冷却し、バスケット型遠心分離機「ＭＡＲＫIII 型式番号６０×４０」（松本機械社製）を用いて固液分離し、トナー母体粒子のウェットケーキを形成し、このウェットケーキを、前記バスケット型遠心分離機で濾液の電気伝導度が５μＳ／ｃｍになるまで４５℃のイオン交換水で繰り返し洗浄し、その後、「フラッシュジェットドライヤー」（セイシン企業社製）に移し、水分量が０．５質量％となるまで乾燥することにより、トナー母体粒子〔１〕を得た。
【００８６】
〔外添剤の添加例１〕
このトナー母体粒子〔１〕について、疎水性シリカ（数平均一次粒子径＝１２ｎｍ、疎水化度＝６８）を１質量％となる割合で添加すると共に、疎水性酸化チタン（数平均一次粒子径＝２０ｎｍ、疎水化度＝６３）を１．２質量％となる割合で添加し、「ミクロ型Ｖ型混合機」（筒井理化学器社製）により混合することにより、トナー粒子〔１〕によるトナー〔１〕を得た。なお、このトナー〔１〕を構成するトナー粒子〔１〕について、疎水性シリカおよび疎水性酸化チタンによっては、その形状および粒径は変化しなかった。以下において同じである。
このトナー〔１〕の平均円形度を表１に示す。
【００８７】
＜トナー粒子の合成例２〜４、比較用のトナー粒子の合成例１〜３＞
トナー粒子の合成例１において、表１に示されるように、樹脂微粒子〔Ｂ〕（樹脂微粒子分散液Ｂの固形分）、シェル樹脂微粒子〔１〕の添加量、および／または、熟成処理の液温度および処理時間を変更したことの他は同様にして、コア粒子〔２〕〜〔４〕および比較用コア粒子〔５〕〜〔７〕を形成した。
さらに、このコア粒子〔２〕〜〔４〕および比較用のコア粒子〔５〕〜〔７〕を用いてシェル層の形成例１および外添剤の添加例１と同様の操作を行うことにより、トナー粒子〔２〕〜〔４〕によるトナー〔２〕〜〔４〕および比較用のトナー粒子〔５〕〜〔７〕による比較用のトナー〔５〕〜〔７〕を得た。これらのトナー〔２〕〜〔４〕および比較用のトナー〔５〕〜〔７〕の平均円形度を表１に示す。
【００８８】
【表１】
2011128410.tif 000004
【００８９】
以上のトナー〔１〕〜〔４〕および比較用のトナー〔５〕〜〔７〕について、耐熱保管性の評価を行った。
すなわち、トナー１００ｇを温度５５℃の環境下に２４時間放置した後、目開き４５μｍのフルイで篩い、フルイ上に残った凝集トナーの量（割合）によって、下記の評価基準に従って評価した。結果を表２に示す。
−評価基準−
◎：フルイ上の凝集トナーの量が５質量％未満であって凝集トナーの量が非常に少なく、耐熱保管性が優良である。（断熱梱包材が全くない状態で夏場に輸送を行っても凝集トナーの発生がないレベル。）
○：フルイ上の凝集トナーの量が５〜３０質量％であって凝集トナーの量が少なく、耐熱保管性が良好である。（ダンボール梱包のみで夏場に輸送を行っても凝集トナーの発生がないレベル。）
×：フルイ上の凝集トナーの量が、３０質量％より多く、凝集トナーの量が多く、実用上問題がある。（保冷輸送を行う必要があるレベル。）
【００９０】
〔現像剤の調製例〕
それぞれトナー〔１〕〜〔４〕および比較用のトナー〔５〕〜〔７〕と、シリコンアクリルコートキャリアを、質量比率が６：９４となるよう混合することにより、二成分現像剤である現像剤〔１〕〜〔４〕および比較用の現像剤〔５〕〜〔７〕を調製した。
【００９１】
＜実施例１〜４、比較例１〜３＞
上記の現像剤〔１〕〜〔４〕および比較用の現像剤〔５〕〜〔７〕のいずれかを用い、図１に従って製造した画像形成装置を、表面粗さＲａが０．１の第１の加圧ローラの誘電体ドラムに対する押圧力を線圧５ｋｇ／ｃｍ、表面粗さＲａが０．５の第２の加圧ローラの誘電体ドラムに対する押圧力を線圧９ｋｇ／ｃｍに設定して用い、下記の通りに画像形成方法の評価を行った。結果を表２に示す。
【００９２】
（１）定着オフセット
常温常湿環境（２０℃、５５％ＲＨ）下において、印字率３％の文字画像をＡ４サイズの転写紙（６４ｇ／ｍ2 ）を用いて１００枚プリントした後、誘電体ドラムの表面、およびプリント物における汚れを目視にて観察し、下記の評価基準に従って評価した。
−評価基準−
◎：誘電体ドラムの表面に汚れが認められず、かつ、誘電体ドラムの表面の汚染によるプリント画像の汚れも認められず、良好である。
○：誘電体ドラムの表面に汚れがやや認められるが、誘電体ドラムの表面の汚染によるプリント画像の汚れは認められず、実用上問題ない。
×：誘電体ドラムの表面に汚れが認められ、さらに、誘電体ドラムの表面の汚染によるプリント画像の汚れも認められ、実用上問題がある。
【００９３】
（２）こすり定着性
Ａ４サイズの転写紙（６４ｇ／ｍ2 ）を用いて文字画像をプリントし、得られたプリント物を「ＪＫワイパー」（株式会社クレシア製）によって１ＫＰａの圧力で３回こする擦りテストを行い、ＪＫワイパーの表面の汚れを目視で観察すると共に、擦りテスト前後における文字画像の濃度低下率によって、下記の評価基準に従って評価した。
なお、文字画像の濃度低下率は、下記式（Ｎ）に従って算出されるものである。
式（Ｎ）：濃度低下率（％）＝｛（Ｄ０−Ｄ１）／Ｄ０｝×１００
〔上記式（Ｎ）において、Ｄ０は擦りテスト前のプリント物の絶対反射濃度、Ｄ１は擦りテスト後の絶対反射濃度である。〕
なお、絶対反射濃度の測定には、反射濃度計「ＲＤ−９１８」（マクベス社製）を使用した。
−評価基準−
◎：ＪＫワイパーの表面に汚れが認められず、かつ、文字画像の濃度低下率が５％未満である（良好）。
○：ＪＫワイパーの表面に汚れがやや認められるが、文字画像の濃度低下率が５％以上１０％未満である（実用上問題なし）。
×：ＪＫワイパーの表面に汚れが認められ、文字画像の濃度低下率が１０％以上である（問題有り）。
【００９４】
（３）エッジ部のずれ
Ａ４サイズの転写紙（６４ｇ／ｍ2 ）を用いて長さ２５ｃｍにわたる２ｍｍ幅のライン画像をプリントし、得られたプリント物のライン画像をスキャナーにより取り込み、画像処理解析装置「ＬＵＺＥＸ  ＡＰ」（ニレコ社製）によってライン画像の幅を測定し、最大幅−２ｍｍによってエッジ部のずれを算出した。このエッジ部のずれが０．０１ｍｍ以下である場合に、合格であると判断される。
【００９５】
【表２】
2011128410.tif 000005
【符号の説明】
【００９６】
１０  誘電体ドラム
１０Ａ  導電性基体
１０Ｂ  誘電体層
１１  静電潜像形成手段
１３  現像手段
１３Ａ  現像スリーブ
１４  第１の加圧ローラ
１５  第２の加圧ローラ
１７  除電手段
１９  クリーニング手段
Ｐ  画像支持体
Ｎ  転写／定着ニップ部
【図１】
2011128410.tif 000006